(57)【要約】      （修正有）【課題】  発光効率などの素子特性を長期間にわたって高水準に維持することが可能な長寿命の有機ＥＬ素子及び有機ＥＬディスプレイを提供すること。【解決手段】  互いに対向して配置された一対の電極２，４と、該電極２，４間に配置され、下記式（Ｉ）で表される構造単位を有するビニルポリマーを含有する有機層３と、を備えることを特徴とする有機ＥＬ素子９。なお、式（Ｉ）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１及びＲ２はそれぞれ独立に１価の置換基を表し、ａは０〜８の整数を表し、ｂは０〜９の整数を表し、ｐは０又は１以上の整数を表し、ｐは０又は１以上の整数を表し、ｎは１以上の整数を表す。2005285466.tif 000026【選択図】なし【特許請求の範囲】
【請求項１】
互いに対向して配置された一対の電極と、
該電極間に配置され、下記式（Ｉ）で表される構造単位を有するビニルポリマーを含有する有機層と、
を備えることを特徴とする有機ＥＬ素子。
【化１】
2005285466.tif 000023
［式（Ｉ）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１及びＲ２はそれぞれ独立に１価の置換基を表し、ａは０〜８の整数を表し、ｂは０〜９の整数を表し、ｐは０又は１以上の整数を表し、ｎは１以上の整数を表す。］
【請求項２】
前記Ｌで表される芳香族基が、フェニレン基、ナフチレン基、ビフェニリレン基、フルオレニレン基又はカルバゾリレン基であることを特徴とする、請求項１に記載の有機ＥＬ素子。
【請求項３】
前記式（Ｉ）で表される構造単位が、下記式（Ｉ−１）で表される構造単位であることを特徴とする、請求項１又は２に記載の有機ＥＬ素子。
【化２】
2005285466.tif 000024
［式（Ｉ−１）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１、Ｒ３及びＲ４はそれぞれ独立に１価の置換基を表し、ａは０〜８の整数を表し、ｃは１〜９の整数を表し、ｐは０又は１以上の整数を表し、ｎは１以上の整数を表す。］
【請求項４】
前記有機層が、発光性ドーパントを更に含有することを特徴とする、請求項１〜３のうちのいずれか一項に記載の有機ＥＬ素子。
【請求項５】
互いに対向して配置された一対の電極と、該電極間に配置され、下記式（Ｉ）で表される構造単位を有するビニルポリマーを含有する有機層と、を有する有機ＥＬ素子が複数配列された表示部、
前記一対の電極それぞれに電気的に接続されており、該電極に電圧又は電流を供給する電力供給部、並びに
前記有機ＥＬ素子のそれぞれを点灯又は消灯するスイッチング部、
を備えることを特徴とする有機ＥＬディスプレイ。
【化３】
2005285466.tif 000025
［式（Ｉ）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１及びＲ２はそれぞれ独立に１価の置換基を表し、ａは０〜８の整数を表し、ｂは０〜９の整数を表し、ｐは０又は１以上の整数を表し、ｎは１以上の整数を表す。］
【発明の詳細な説明】
【技術分野】
【０００１】
本発明は、有機ＥＬ（エレクトロルミネッセンス、電界発光）素子及び有機ＥＬディスプレイに関する。
【背景技術】
【０００２】
有機ＥＬディスプレイなどに用いられる有機ＥＬ素子の分野では、真空蒸着法により低分子化合物を用いて有機層を形成する技術（例えば非特許文献１参照）に基づいて各種類デバイスが試作され、現在実用化の段階を迎えつつある。
【０００３】
その一方で、有機層の構成材料としてポリマー材料を用いた有機ＥＬ素子の開発が進められている。このような有機ＥＬ素子は、一般的には、π共役系ポリマーを用いたπ共役型のもの（例えば、特許文献１参照）と、非共役系ポリマー中に色素を分散した分子分散型のもの（例えば、非特許文献２、３参照）とに大別される。このうち、非共役型の有機ＥＬ素子は、所定のドーパントをホストポリマーに混ぜることにより、目的の色を高い色純度で得ることができるという利点を有している。
【特許文献１】特開平１０−９２５７６号公報
【非特許文献１】Ａｐｐｌｉｅｄ  Ｐｈｙｓｉｃｓ  Ｌｅｔｔｅｒｓ，  ｖｏｌ．５１，  ｐ９１３  （１９８７）
【非特許文献２】Ｐｏｌｙｍｅｒ，  ｖｏｌ．２４，  ｐ７４８  （１９８３）
【非特許文献３】Ａｐｐｌｉｅｄ  Ｐｈｙｓｉｃｓ  Ｌｅｔｔｅｒｓ，  ｖｏｌ．７５，  Ｎｏ．１，  ｐ４  （１９９９）
【発明の開示】
【発明が解決しようとする課題】
【０００４】
しかしながら、近時、有機ＥＬ素子の素子特性の更なる向上が求められており、上記従来の有機ＥＬ素子であっても、かかる要求に応えるためには未だ改善の余地がある。特に、非π共役系ポリマーを用いた従来の有機ＥＬ素子の場合、その寿命は十分とは言えず、発光効率などの素子特性が比較的短時間で低下してしまう。
【０００５】
本発明は、上記従来技術の有する課題に鑑みてなされたものであり、発光効率などの素子特性を長期間にわたって高水準に維持することが可能な長寿命の有機ＥＬ素子及び有機ＥＬディスプレイを提供することを目的とする。
【課題を解決するための手段】
【０００６】
本発明者らは、上記目的を達成すべく鋭意研究を重ねた結果、特定の構造単位を有するビニルポリマーを有機層の構成材料とすることで上記課題が解決されることを見出し、本発明を完成するに至った。
【０００７】
すなわち、本発明の有機ＥＬ素子は、互いに対向して配置された一対の電極と、該電極間に配置され、下記式（Ｉ）で表される構造単位を有するビニルポリマーを含有する有機層と、を備えることを特徴とする。
【０００８】
【化１】
2005285466.tif 000002
【０００９】
［式（Ｉ）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１及びＲ２はそれぞれ独立に１価の置換基を表し、ａは０〜８の整数を表し、ｂは０〜９の整数を表し、ｐは０又は１以上の整数を表し、ｎは１以上の整数を表す。］
本発明の有機ＥＬ素子においては、上記特定のビニルポリマーを有機層に含有せしめることで、当該有機層の耐熱性及び耐電特性、さらには隣接層との密着性を十分に向上させることができる。したがって、本発明により、長時間又は繰り返し駆動させた場合であっても、発光効率、発光輝度などの素子特性を高水準に維持することができる長寿命の有機ＥＬ素子が実現可能となる。
【００１０】
なお、本発明により上記の効果が得られる理由は必ずしも明確ではないが、本発明者らは以下のように推察する。すなわち、本発明にかかるビニルポリマーにおいては、２つのアントラセン骨格が２価の連結基Ｌを介して連結する構造を有することにより、キャリア輸送性などの特性を十分に維持しつつ適度な可とう性が付与されているものと考えられる。そして、かかるビニルポリマーを有機層に含有させることで、有機ＥＬ素子の駆動（電圧の印加）と駆動停止、更にはそれに伴う温度変化に対する有機層の脆化を効果的に抑制することができ、有機ＥＬ素子を十分に長寿命化できるものと考えられる。
【００１１】
また、本発明の有機ＥＬ素子は、上記ビニルポリマーにおける上記Ｌで表される芳香族基が、フェニレン基、ナフチレン基、ビフェニリレン基、フルオレニレン基又はカルバゾリレン基であることが好ましい。この場合には、ビニルポリマーの可とう性がさらに向上し、有機層の温度変化に対する耐性がより向上すると考えられる。したがって、有機ＥＬ素子のさらなる長寿命化を達成することができる。
【００１２】
また、本発明の有機ＥＬ素子は、上記ビニルポリマーにおける上記式（Ｉ）で表される構造単位が、下記式（Ｉ−１）で表される構造単位であることが好ましい。
【００１３】
【化２】
2005285466.tif 000003
【００１４】
［式（Ｉ−１）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１、Ｒ３及びＲ４はそれぞれ独立に１価の置換基を表し、ａは０〜８の整数を表し、ｃは１〜９の整数を表し、ｐは０又は１以上の整数を表し、ｎは１以上の整数を表す。］
この場合には、ビニルポリマーの安定性が特に優れることから、有機層の温度変化に対する耐性がさらに向上すると考えられる。したがって、有機ＥＬ素子のさらなる長寿命化を達成することができる。
【００１５】
なお、本発明にかかるビニルポリマーは発光性を有するため、有機層は発光用ドーパントを含有しなくてもよいが、所望の発光色を得るために有機層に発光用ドーパントをさらに含有させ、上記一般式（Ｉ）で表される構造単位を有するビニルポリマーをホスト材料として用いることが好ましい。
【００１６】
また、本発明の有機ＥＬディスプレイは、互いに対向して配置された一対の電極と、該電極間に配置され、上記式（Ｉ）で表される構造単位を有するビニルポリマーを含有する有機層とを有する有機ＥＬ素子が複数配列された表示部、上記一対の電極それぞれに電気的に接続されており、該電極に電圧又は電流を供給する電力供給部、並びに上記有機ＥＬ素子のそれぞれを点灯又は消灯するスイッチング部、を備えることを特徴とする。
【００１７】
このように、表示部において上記本発明の有機ＥＬ素子を配列し、さらに電力供給部及びスイッチング部により当該表示部を駆動することによって、輝度や色表示機能に優れ、長寿命の有機ＥＬディスプレイが実現可能となる。
【発明の効果】
【００１８】
本発明によれば、発光効率などの素子特性を長期間にわたって高水準に維持することが可能な長寿命の有機ＥＬ素子及び有機ＥＬディスプレイが提供される。
【発明を実施するための最良の形態】
【００１９】
以下、場合により図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。さらに、図面の寸法比率は図示の比率に限られるものではない。
【００２０】
先ず、本発明の有機ＥＬ素子において、有機層に含まれるビニルポリマーについて説明する。本発明にかかるビニルポリマーは、下記式（Ｉ）で表される構造単位を有する。
【００２１】
【化３】
2005285466.tif 000004
【００２２】
ここで、式（Ｉ）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１及びＲ２はそれぞれ独立に１価の置換基を表し、ａは０〜８（より好ましくは０〜４）の整数を表し、ｂは０〜９（より好ましくは０〜４）の整数を表し、ｐは０又は１以上の整数を表し、ｎは１以上の整数を表す。
【００２３】
なお、上記式（Ｉ）中、Ｘとしては、２価の有機基の中でも、２価の炭化水素基が好ましく、２価の芳香族炭化水素基がより好ましく、炭素数６〜１３の２価の芳香族炭化水素基がさらに好ましい。
【００２４】
また、Ｌとしては、上述した２価の基の中でも、炭素数６〜１３の（ｐ＋２）価の芳香族基が好ましい。かかる芳香族基の炭素数が１３を超えると、分子構造が剛直化し、ビニルポリマーが結晶化しやすくなり、更に発光色の波長範囲がシフトし発光色が変化する。また、かかる芳香族基は、炭化水素系でも複素環系でもよいが、フェニレン基、ナフチレン基、ビフェニリレン基、フルオレニレン基又はカルバゾリレン基であることがより好ましく、フェニレン基又はナフチレン基であることがさらに好ましく、フェニレン基であることが特に好ましい。
【００２５】
また、Ｌがイミノ基（−ＮＨ−）の場合、ｐが０のときＬはイミノ基（−ＮＨ−）であり、ｐが１のときＬは−ＮＹ−で表される２価の基である。
【００２６】
なお、上記式（Ｉ）で表される構造単位においては、Ｘ及びＬがアントラセン骨格における９位及び１０位にそれぞれ結合していることから、分子構造の安定性に優れる。
【００２７】
また、Ｙとしては、炭化水素基が好ましく、脂肪族炭化水素基又は芳香族炭化水素基がより好ましく、炭素数１〜６の脂肪族炭化水素基又は芳香族炭化水素基がさらに好ましい。また、芳香族炭化水素基としては、フェニル基又はナフチル基が好ましく、フェニル基がより好ましい。また、Ｌ−（Ｙ）ｐで表される２価の基においては、ｐが０であることがより好ましい。
【００２８】
また、Ｒ１及びＲ２としては、それぞれ独立に、アルキル基、アルコキシ基、アリール基、アリールオキシ基、複素環基、ハロゲン原子、シアノ基、水酸基又はアミノ基であることが好ましく、これらの置換基は互いに結合して環を形成していてもよい。
【００２９】
Ｒ１及びＲ２がアルキル基である場合、アルキル基は直鎖状又は分岐鎖状のいずれであってもよい。また、アルキル基は未置換のものが好ましいが、置換基を有していてもよい。アルキル基の炭素数は１〜３０が好ましい。好ましいアルキル基としては、メチル基、エチル基、ｎ−プロピル基、イソプロピル基、ｎ−ブチル基、イソブチル基、ｓ−ブチル基、ｔ−ブチル基、ペンチル基などが挙げられる。
【００３０】
Ｒ１及びＲ２がアルコキシ基である場合、アルコキシ基を構成するアルキル基は直鎖状又は分岐鎖状であってもよい。また、アルコキシ基は未置換のものが好ましいが、置換基を有していてもよい。アルコキシ基の炭素数は１〜３０が好ましい。好ましいアルコキシ基としては、メトキシ基、エトキシ基、ｎ−プロポキシ基、イソプロポキシ基、ｎ−ブトキシ基、イソブトキシ基、ｓ−ブトキシ基、ｔ−ブトキシ基などが挙げられる。
【００３１】
Ｒ１及びＲ２がアリール基である場合、アリール基は置換又は未置換のいずれであってもよいが、アリール基の総炭素数は６〜２０が好ましい。好ましいアリール基としては、フェニル基、ｏ−トリル基、ｍ−トリル基、ｐ−トリル基、ビフェニリル基などが挙げられる。
【００３２】
Ｒ１及びＲ２がアリールオキシ基である場合、アリールオキシ基を構成するアリール基は置換又は未置換のいずれであってもよいが、アリールオキシ基の総炭素数は６〜２０が好ましい。好ましいアリールオキシ基としては、フェノキシ基、ｏ−トリルオキシ基、ｍ−トリルオキシ基、ｐ−トリルオキシ基などが挙げられる。
【００３３】
Ｒ１及びＲ２が複素環基である場合、複素環基は５員環基又は６員環基であることが好ましい。複素環基は縮合環を有していてもよく、また、置換基を有していてもよい。また、複素環基は芳香族性を有していても芳香族性を有していなくてもよい。好ましい複素環基としては、ピロリル基、ピリジル基、キノリル基、チエニル基、フリル基などが挙げられる。
【００３４】
Ｒ１及びＲ２がハロゲン原子である場合、ハロゲン原子としては、フッ素、塩素、臭素、ヨウ素などが挙げられる。
【００３５】
Ｒ１及びＲ２がアミノ基である場合、アミノ基は置換又は未置換のいずれであってもよく、例えば上述のアルキル基やアリール基を有するものであってもよい。アミノ基の総炭素数は０〜２０が好ましい。好ましいアミノ基としては、狭義のアミノ基（−ＮＨ２）、メチルアミノ基、エチルアミノ基、フェニルアミノ基、ジメチルアミノ基、ジフェニルアミノ基などが挙げられる。
【００３６】
また、上記式（Ｉ）で表される構造単位においては、Ｒ２が少なくとも１つ存在し、アントラセン骨格の１０位に結合していること、すなわち、下記式（Ｉ−１）で表される構造単位であることが好ましい。
【００３７】
【化４】
2005285466.tif 000005
【００３８】
ここで、式（Ｉ−１）中、Ｘは２価の有機基を表し、Ｌは炭素数１〜４の２価の脂肪族炭化水素基、炭素数６〜１３の（ｐ＋２）価の芳香族基、又はイミノ基を表し、Ｙ、Ｒ１、Ｒ３及びＲ４はそれぞれ独立に１価の置換基を表し、ａは０〜８（より好ましくは０〜４）の整数を表し、ｃは１〜９（より好ましくは１〜４）の整数を表し、ｐは０又は１以上の整数を表し、ｎは１以上の整数を表す。
【００３９】
なお、上記式（Ｉ−１）中、Ｘ、Ｌ、Ｙ及びＲ１は、上記式（Ｉ）におけるＸ、Ｌ、Ｙ及びＲ１と同義であり、Ｒ３及びＲ４はＲ１と同義である。なお、Ｒ３としては、アリール基が好ましく、炭素数６〜１８のアリール基がより好ましい。
【００４０】
上記式（Ｉ）で表される構造単位として、好適なものの具体例としては、下記（Ｉ−１−１）〜（Ｉ−１−１３）で表される構造単位が挙げられる。なお、下記式中、ｎは１以上の整数を表す。
【００４１】
【表１】
2005285466.tif 000006
【００４２】
【表２】
2005285466.tif 000007
【００４３】
以上説明した本発明にかかるビニルポリマーは、その原料となる重合性モノマーを各重合法により重合させることで得ることができる。なお、本発明にかかるビニルポリマーは、その重量平均分子量が１０，０００〜１，０００，０００であることが好ましい。
【００４４】
次に、本発明の有機ＥＬ素子について説明する。
【００４５】
図１は本発明の有機ＥＬ素子の好適な一実施形態を示す模式断面図である。図１に示した有機ＥＬ素子９においては、基板１上には陽極層２（第１の電極層）及び絶縁体層６がこの順で積層されており、絶縁体層６の発光領域に対応する部分には陽極層２が露出するように開口部が設けられている。そして、この露出した陽極層２上に、有機層３、陰極層４（第２の電極層）がこの順で積層され、基板１／陽極層２／有機層３／陰極層４の積層構造が形成されている。有機層３には、上記式（Ｉ）で表される構造単位を有するビニルポリマーが含まれている。また、有機ＥＬ素子９の陰極層２側の面は、非発光領域の絶縁体層６上に設けられたスペーサー７を介して、封止板５により封止されている。
【００４６】
（基板）
基板１としては、ガラス、石英などの非晶質基板、Ｓｉ、ＧａＡｓ、ＺｎＳｅ、ＺｎＳ、ＧａＰ、ＩｎＰなどの結晶基板、Ｍｏ、Ａｌ、Ｐｔ、Ｉｒ、Ａｕ、Ｐｄ、ＳＵＳなどの金属基板などを用いることができる。また、結晶質又は非晶質のセラミック、金属、有機物などの薄膜を所定基板上に形成したものを用いてもよい。
【００４７】
基板１の側を光取出し側とする場合には、基板１としてガラスや石英などの透明基板を用いることが好ましく、特に、安価なガラスの透明基板を用いることが好ましい。透明基板には、発色光の調整のために、色フィルター膜や蛍光物質を含む色変換膜、あるいは誘電体反射膜などを設けてもよい。
【００４８】
（陽極層）
陽極層２は、有機層３へのホール注入電極として機能する。そのため、陽極層２の材料としては、有機層にホールを効率よく注入できる材料が好ましく、より具体的には、仕事関数が４．５〜５．５ｅＶである材料が好ましい。
【００４９】
また、基板１の側を光取出し側とする場合、有機ＥＬ素子の発光波長領域である波長４００〜７００ｎｍにおける透過率、特にＲＧＢ各色の波長における透過率は、５０％以上であることが好ましく、８０％以上であることがより好ましく、９０％以上であることがさらに好ましい。陽極層２の透過率が５０％未満であると、有機層３からの発光が減衰されて画像表示に必要な輝度が得られにくくなる。
【００５０】
光透過率の高い陽極層２は、各種酸化物で構成される透明導電膜を用いて構成することができる。かかる材料としては、酸化インジウム（Ｉｎ２Ｏ３）、酸化スズ（ＳｎＯ２）、酸化亜鉛（ＺｎＯ）、錫ドープ酸化インジウム（ＩＴＯ）、亜鉛ドープ酸化インジウム（ＩＺＯ）などが好ましく、中でも、ＩＴＯは、面内の比抵抗が均一な薄膜が容易に得られる点で特に好ましい。ＩＴＯ中のＩｎ２Ｏ３に対するＳｎＯ２の比は、１〜２０重量％が好ましく、５〜１２重量％がより好ましい。また、ＩＺＯ中のＩｎ２Ｏ３に対するＺｎＯの比は１２〜３２重量％が好ましい。上記材料は、１種を単独で用いてもよく、２種以上を組み合わせて用いてもよい。
【００５１】
なお、陽極層２を構成する酸化物の組成は化学量論組成から多少偏倚していてもよい。例えば、ＩＴＯは、通常、Ｉｎ２Ｏ３とＳｎＯ２とを化学量論組成で含有するが、ＩＴＯの組成をＩｎＯｘ・ＳｎＯｙで表すとき、ｘは１．０〜２．０の範囲内、ｙは０．８〜１．２の範囲内であればよい。
【００５２】
また、陽極層２に酸化シリコン（ＳｉＯ２）などの透明な誘電体を添加することにより、陽極層２の仕事関数を調整することができる。例えば、ＩＴＯに対して０．５〜１０ｍｏｌ％程度のＳｉＯ２を添加することによりＩＴＯの仕事関数を増大させ、陽極層２の仕事関数を上述の好ましい範囲内とすることができる。
【００５３】
陽極層２の膜厚は、上述の光透過率を考慮して決定することが好ましい。例えば酸化物透明導電膜を用いる場合、その膜厚は、好ましくは５０〜５００ｎｍ、より好ましくは５０〜３００ｎｍであることが好ましい。陽極層２の膜厚が５００ｎｍを超えると、光透過率が不十分となると共に、基板１からの陽極層２の剥離が発生する場合がある。また、膜厚の減少に伴い光透過性は向上するが、膜厚が５０ｎｍ未満の場合、有機層３へのホール注入効率が低下すると共に膜の強度が低下してしまう。
【００５４】
なお、図１には基板１上に陽極層２を配置し、有機層３を介して基板１から遠い側に陰極層４を配置した有機ＥＬ素子の例を示したが、陽極層２及び陰極層４の位置は逆であってもよい。基板１上に陰極層４を配置した場合、陰極層４側を光取出し側とすることができるが、この場合には、陰極層４が上述の光学的条件及び膜厚条件を満たすことが好ましい。
【００５５】
（絶縁体層）
本発明の有機ＥＬ素子においては、図１に示したように、陽極層２上の非発光領域には絶縁体層６を設けることが好ましい。かかる絶縁層６を設けることで、発光面積を制御して色のにじみを抑制することができる。絶縁層６の材料としては、一般的な絶縁膜材料、例えばＳｉＯ２やＡｌ２Ｏ３などを適宜選択して用いることができる。絶縁体層６の膜厚は１〜７μｍ程度が好ましい。絶縁体層６の発光領域に対応する部分には、フォトリソグラフィ及びエッチングの手法により、陽極層２が露出するように開口部が設けられ、この露出した陽極層２上に有機層３、陰極層４（第２の電極層）がこの順で積層される。これにより、陽極層２と有機層３との電気伝導が確保される。
【００５６】
（有機層）
有機層３は、上述の通り、本発明にかかるビニルポリマーを含有し、さらに発光用ドーパントを含有してもよい。
【００５７】
ここで、発光用ドーパントとしては、目的とする発光色に応じて適宜選定可能である。例えば、燐光発光ドーパントとして、トリス（２−フェニルピリジン）イリジウム（Ｉｒ（ｐｐｙ）３）などのイリジウム錯体、２，３，７，８，１２，１３，１７，１８−オクタエチル−２１Ｈ，２３Ｈ−ポルフィリン白金（ＰｔＯＥＰ）などのポルフィリン環を有する白金錯体、などを用いることができる。また、青色発光ドーパントとしては、テトラフェニルブタジエン及びその誘導体、スチリルアミン誘導体、フルオランテン誘導体などを用いることができる。発光用ドーパントの割合は、ポリマーを重合する前の重合性モノマーの全量に対して、好ましくは１〜１５重量％である。
【００５８】
有機層３は、単層構造、多層構造のいずれであってもよく、多層構造の場合は有機層３を構成する複数の層のいずれか一層が本発明にかかるビニルポリマーを含有すればよい。
【００５９】
例えば、発光層と陽極層との間にホール輸送層を、発光層と陰極層との間に電子輸送層を、それぞれ配置し、陽極層から近い順にホール輸送層／発光層／電子輸送層が積層された多層構造の有機層とすることができる。これにより、陽極層及び陰極層それぞれから発光層に注入されるホール及び電子の注入能力、並びにこれらの電荷の移動度を制御することができる。このような多層構造の有機層においては、発光層又はキャリア輸送層の一方又は双方が本発明にかかるビニルポリマーを含有することが好ましい。これにより、有機ＥＬ素子のさらなる長寿命化を達成することができる。
【００６０】
また、本発明にかかる有機層は、発光層と陽極層の間に電子ブロック層を、発光層と陰極層との間にホールブロック層を有していてもよい。これらのキャリアブロック層は、後述するポリマー、あるいはさらにホール輸送性材料や電子輸送性材料を用いて形成可能である。
【００６１】
また、キャリアブロック層に発光用ドーパントを添加して発光層兼キャリアブロック層とし、これを別個に設けられた発光層と積層することで、複数の層からの発光を得ることもできる。
【００６２】
有機層３は、上述した材料以外にさらに発光材料を含有してもよい。かかる発光材料としては、本発明にかかるビニルポリマーの他、ポリパラフェニレンビニル構造、ポリパラフェニレン構造、ポリアミン構造、ポリチオフェン構造、ポリフルオレン構造などを有するπ共役系ポリマー、ベンゼン環構造、ナフタレン環構造、アントラセン環構造、ジフェニルナフタセン環構造、ピレン環構造、フェナントレン環構造、フェナントロリン環構造、フルオランテン環構造、フルオレン環構造などを有するビニルポリマー（非π共役系ポリマー）、などが挙げられる。
【００６３】
また、有機層３は、ホール輸送性材料、電子輸送性材料などの他のキャリア輸送性材料をさらに含有してもよい。
【００６４】
ホール輸送性材料としては、低分子材料、高分子材料のいずれも使用可能である。ホール輸送性低分子材料としては、例えば、ピラゾリン誘導体、アリールアミン誘導体、スチルベン誘導体、トリフェニルジアミン誘導体などが挙げられる。また、ホール輸送性高分子材料としては、ポリビニルカルバゾール、ポリエチレンジオキシチオフェン／ポリスチレンスルホン酸共重合体（ＰＥＤＯＴ／ＰＳＳ）、ポリアニリン／ポリスチレンスルホン酸共重合体（Ｐａｎｉ／ＰＳＳ）などが挙げられる。これらのホール輸送性材料は、１種を単独で用いてもよく、また、２種以上を組み合わせて用いてもよい。
【００６５】
また、電子輸送性材料としては、低分子材料、高分子材料のいずれも使用可能である。電子輸送性低分子材料としては、例えば、オキサジアゾール誘導体、アントラキノジメタン及びその誘導体、ベンゾキノン及びその誘導体、ナフトキノン及びその誘導体、アントラキノン及びその誘導体、テトラシアノアンスラキノジメタン及びその誘導体、フルオレン及びその誘導体、ジフェニルジシアノエチレン及びその誘導体、フェナントロリン及びその誘導体、並びにこれらの化合物を配位子とする金属錯体などが挙げられる。また、電子輸送性高分子材料としては、ポリキノキサリン、ポリキノリンなどが挙げられる。これらの電子輸送性材料は、１種を単独で用いてもよく、また、２種以上を組み合わせて用いてもよい。
【００６６】
なお、低分子材料とその使用形態については、例えば、特開昭６３−７０２５７号公報、特開昭６３−１７５８６０号公報、特開平２−１３５３５９号公報、特開平３−３７９９２号公報、特開平３−１５２１８４号公報などに開示の技術を用いることができる。
【００６７】
有機層３は、塗布法により好適に形成することができる。かかる塗布の際には、目的とする層の構成材料を所定の溶媒に加えた塗布液が用いられる。例えば、発光層を形成する際には、本発明にかかるビニルポリマー及び、必要に応じて発光用ドーパントを所定の溶媒に加えた塗布液が用いられる。溶媒は、本発明にかかるビニルポリマーが溶解し、塗布の際に障害が生じないものであれば特に限定されない。例えば、アルコール系、炭化水素系、ケトン系、エーテル系などの有機溶媒を用いることができる。中でも、クロロホルム、塩化メチレン、ジクロロエタン、テトラヒドロフラン、トルエン、キシレン、シクロヘキサノン、ジメチルホルムアミド、Ｎ−メチルピロリドンなどが好ましい。本発明にかかるビニルポリマーの溶媒への溶解量は、ビニルポリマーの構造や分子量等に応じて適宜選定されるが、好ましくは０．１重量％以上である。
【００６８】
このようにして調製された塗布液を、絶縁体層６の陽極層２が露出した開口部を覆うように塗布し、塗布液から溶媒を除去する。この塗布及び溶媒除去を有機層の構成層ごとに順次行うことで、有機層３が形成される。塗布液の塗布方法としては、特に制限されないが、例えば、スピンコート法、スプレーコート法、ディップコート法、インクジェット法、印刷法などが適用可能である。また、塗布液からの溶媒の除去は、減圧下又は不活性ガス雰囲気下、好ましくは３０〜２００℃、より好ましくは６０〜１００℃の温度で加熱乾燥することにより行うことができる。
【００６９】
有機層３の膜厚は特に制限されず、また、形成方法によっても異なるが、好ましくは５〜５００ｎｍ、より好ましくは１０〜３００ｎｍである。
【００７０】
（陰極層）
陰極層４は有機層３に電子を注入する層として機能する。陰極層４の具体的態様としては、無機電子注入層、有機金属錯体の塗布膜からなる電子注入層、金属塩の塗布膜からなる電子注入層などが挙げられる。また、これらの電子注入層に補助電極層が積層した積層体を陰極層４としてもよい。かかる積層体の場合、無機電子注入層、有機金属錯体の塗布膜、金属塩の塗布膜が有機層３に近い側に配置され、補助電極層は有機層３から遠い側に配置される。
【００７１】
無機電子注入層を形成する場合には、有機層３への電子注入が容易となるように、仕事関数が低い無機材料を選択することが好ましい。かかる無機材料としては、Ｌｉ、Ｎａ、Ｋ、Ｃｓなどのアルカリ金属、Ｍｇ、Ｃａ、Ｓｒ、Ｂａなどのアルカリ土類金属、ＬｉＦ、ＣｓＩなどのアルカリハロゲン化物などが挙げられる。また、Ｌａ、Ｃｅ、Ｓｎ、Ｚｎ、Ｚｒなどのアルカリ金属又はアルカリ土類金属と特性が近い金属を用いることができる。これらの中でも、Ｃａは仕事関数が非常に低いため特に好ましい。
【００７２】
無機電子注入層の膜厚は、有機層３への電子注入が可能であれば特に制限されないが、アルカリ金属又はアルカリ土類金属を用いる場合は、好ましくは０．１〜１００ｎｍ、より好ましくは１．０〜５０ｎｍである。また、アルカリハロゲン化物を用いる場合の膜厚は、有機層３への電子注入能力の点からできるだけ薄い方が好ましく、具体的には、１０ｎｍ以下が好ましく、１ｎｍ以下がより好ましい。
【００７３】
また、有機金属錯体の塗布膜からなる電子注入層は、例えば、有機金属錯体を所定溶媒に加えた塗布液を、スピンコート法などの塗布法により有機層３上に塗布し、塗布液から溶媒を除去することで形成可能である。かかる有機金属錯体としては、β−ジケトナト錯体、キノリノール錯体などが使用可能である。有機金属錯体が有する金属は、仕事関数が低いものであれば特に制限されないが、例えば、Ｌｉ、Ｎａ、Ｋ、Ｃｓなどのアルカリ金属、Ｍｇ、Ｃａ、Ｓｒ、Ｂａなどのアルカリ土類金属、さらには、Ｌａ、Ｃｅ、Ｓｎ、Ｚｎ、Ｚｒなどのアルカリ金属又はアルカリ土類金属と特性が近い金属が挙げられる。また、有機金属錯体の塗布膜に電子輸送性高分子材料等をさらに含有せしめることで、電子注入層の電気特性や有機層３に対する密着性をさらに向上させることができる。有機金属錯体の塗布膜からなる電子注入層の膜厚は、有機層３への電子注入能力の点から、できるだけ薄い方が好ましく、具体的には、１０ｎｍ以下が好ましく、１ｎｍ以下がより好ましい。
【００７４】
有機金属錯体の塗布膜からなる電子注入層と保護電極層との合計の膜厚、すなわち陰極層４全体の膜厚は、有機層３への電子注入が可能であれば特に制限されないが、陰極層４全体の膜厚は好ましくは５０〜５００ｎｍである。なお、電子注入層に対する保護電極層の膜厚が薄すぎると上述の効果が十分に得られなくなり、また、補助電極の膜厚が厚すぎると補助電極層による応力が増大してダークスポットの成長速度が大きくなる傾向にある。
【００７５】
また、金属塩の塗布膜からなる電子注入層は、金属塩を所定溶媒に加えた塗布液を、スピンコート法などの塗布法により有機層３上に塗布し、塗布液から溶媒を除去することにより形成可能である。かかる金属塩に含まれる金属としては、Ａｇ、Ａｌ、Ａｕ、Ｂｅ、Ｂｉ、Ｃｏ、Ｃｕ、Ｆｅ、Ｇａ、Ｈｇ、Ｉｒ、Ｍｏ、Ｍｎ、Ｎｂ、Ｎｉ、Ｏｓ、Ｐｂ、Ｐｄ、Ｐｔ、Ｒｅ、Ｒｕ、Ｓｂ、Ｓｎ、Ｔｉ、Ｚｒなどが挙げられる。
【００７６】
また、当該金属塩は有機金属塩、無機金属塩のいずれであってもよい。有機金属塩としては、置換又は未置換の脂肪族カルボン酸塩、二価カルボン酸塩、芳香族カルボン酸塩、アルコラート、フェノラート、ジアルキルアミドなどが挙げられる。また、無機金属塩としてはハロゲン化物などが挙げられる。
【００７７】
脂肪族カルボン酸塩の脂肪族カルボン酸は、飽和脂肪族カルボン酸、不飽和脂肪族カルボン酸のいずれであってもよい。飽和脂肪族カルボン酸塩としては、酢酸、プロピオン酸、オクタン酸、イソオクタン酸、デカン酸、ラウリン酸などの金属塩が挙げられる。また、不飽和脂肪族カルボン酸塩としては、オレイン酸、リシノレイン酸、リノール酸などの金属塩が挙げられる。
【００７８】
二価カルボン酸塩としては、例えば、クエン酸、リンゴ酸、シュウ酸など二価カルボン酸の金属塩が挙げられる。
【００７９】
芳香族カルボン酸塩としては、安息香酸、ｏ−ｔｅｒｔ−ブチル安息香酸、ｍ−ｔｅｒｔ−ブチル安息香酸、ｐ−ｔｅｒｔ−ブチル安息香酸、サリチル酸、ｍ−ヒドロキシ安息香酸、ｐ−ヒドロキシ安息香酸などの金属塩が挙げられ、中でもサリチル酸の金属塩が好ましい。
【００８０】
アルコラートはアルコールの金属塩である。アルコラートを構成するアルコール成分としては、例えば、エタノール、ｎ−プロピルアルコール、ｎ−ブチルアルコールなどの一級アルコール、イソプロピルアルコール、イソブチルアルコールなどの二級アルコール、ｔｅｒｔ−ブチルアルコールなどの三級アルコールなどが挙げられる。
【００８１】
フェノラートはフェノール類の金属塩である。フェノラートを構成するフェノール成分が有する水酸基の個数は特に制限されないが、好ましくは１〜２個である。また、かかるフェノール成分は水酸基の他に置換基（好ましくは炭素数１〜８の直鎖又は分岐アルキル基）を有していてもよい。本発明では、フェノール、ナフトール、４−フェニルフェノールなどが好ましく用いられる。
【００８２】
また、無機金属塩であるハロゲン化物としては、例えば、塩素、フッ素、臭素、ヨウ素などの金属塩が挙げられる。
【００８３】
これらの電子注入層上には補助電極層を設けることが好ましい。これにより、有機層３への電子注入効率を向上させることができ、また、有機層３や電子注入層への水分又は有機溶媒の侵入を防止することができる。補助電極層の材料としては、仕事関数及び電荷注入能力に関する制限がないため、一般的な金属を用いることができるが、導電率が高く取り扱いが容易な金属を用いることが好ましい。また、特に電子注入層が有機材料を含む場合には、有機材料の種類や密着性などに応じて適宜選択することが好ましい。補助電極層に用いられる材料としては、具体的には、Ａｌ、Ａｇ、Ｉｎ、Ｔｉ、Ｃｕ、Ａｕ、Ｍｏ、Ｗ、Ｐｔ、Ｐｄ、Ｎｉなどが挙げられるが、中でもＡｌ及びＡｇなどの低抵抗の金属を用いると電子注入効率をさらに高めることができる。また、ＴｉＮなどの金属化合物を用いることにより一層高い封止性を得ることができる。これらの材料は、１種を単独で用いてもよく、２種以上を組み合わせてもよい。また、２種以上の金属を用いる場合は合金として用いてもよい。
【００８４】
（スペーサー及び封止板）
図１に示したように、有機ＥＬ素子９の陰極層４側を封止板５により封止することで、有機層３、さらには陽極層２及び陰極層４の劣化を防止することができる。この際、絶縁層６上の非発光領域にスペーサー７を配置し、スペーサー７と封止板５とを接着することにより、有機ＥＬ素子９の陰極層４側表面と封止板５との接触を防止することができる。スペーサー７は、有機材料、無機材料（金属材料を含む）のいずれであってもよい。また、フォトレジストや感光性ポリイミドなどの感光性材料を用い、フォトリソグラフィなどの手法によりスペーサー７を形成することもできる。さらには、接着剤とガラススペーサーなどの絶縁体とを混合し、その混合物をスペーサー７の形成領域に塗布してもよい。
【００８５】
有機ＥＬ素子９の陰極層４側表面と封止板５及びスペーサー７とにより形成される空間には封止ガスを封入することが好ましい。かかる封止ガスとしては、Ａｒ、Ｈｅなどの不活性ガスを用いることが好ましい。封止ガスの水分含有量は、好ましくは１００ｐｐｍ以下、より好ましくは１０ｐｐｍ以下、さらに好ましくは１ｐｐｍ以下である。なお、封止ガスの水分含有量の下限値については特に制限されないが、０．１ｐｐｍ程度であれば、有機層３、陽極層２、陰極層４などの劣化防止効果が高く非常に好ましい。
【００８６】
上記実施形態によれば、本発明にかかるビニルポリマーを有機層３に含有せしめることで、有機ＥＬ素子の長寿命化を達成することができる。かかる有機ＥＬ素子は、有機ＥＬディスプレイ、さらにはメモリ読み出しや書き込みに利用される光ピックアップ、光通信の伝送路に設けられる中継装置、フォトカプラなどの様々な光応用デバイスの分野で非常に有用である。
【００８７】
次に、本発明の有機ＥＬディスプレイについて説明する。
【００８８】
図２は、本発明の有機ＥＬディスプレイの好適な一実施形態を示すブロック図である。図２に示した有機ＥＬディスプレイはパッシブ駆動方式のものであり、青色発光素子を励起光源とする色変換方式の有機ＥＬディスプレイである。なお、色変換方式とは、三色の蛍光元素を高エネルギー線の可視光発光により励起する方法である。色変換方式の場合、有機ＥＬ素子の有機層において青色発光を生じさせ、その青色発光を励起光エネルギー線として緑色及び赤色の蛍光面を励起して緑色光及び赤色光を得ることが多い。青色が緑色及び赤色に変換されるため色変換方式と呼ばれる。
【００８９】
図２中、表示部１４は、基板１、基板１の一側に形成された陽極層２（第１の電極層）、陽極層２上に形成された有機層３、及び有機層３上に形成された陰極層４（第２の電極層）で構成される複数の有機ＥＬ素子９が二次元配列されたものである。ここで、有機ＥＬ素子９のそれぞれにおいては、３個の発光領域（例えば１３ａ、１３ｂ、１３ｃ）に対応して、本発明にかかるビニルポリマー及び青色発光用ドーパントを含有する３個の有機層３（発光層）が形成されている。なお、３個の発光領域のうち、１個は青色発光領域であり、残りの２つは緑色発光領域及び赤色発光領域である。
【００９０】
基板１の材料としては、例えば、ガラス、石英、樹脂などの透明又は半透明の材料が好ましい。
【００９１】
基板１上には、上述のように、１個の有機ＥＬ素子に形成される３個の発光領域のうちの２つに対応する領域に蛍光変換フィルター膜が設けられ、当該蛍光変換フィルター膜により発光色のコントロールが行われて緑色発光領域及び赤色発光領域となる。蛍光変換フィルター膜が設けられない発光領域は青色発光領域である。
【００９２】
蛍光変換フィルター膜は、有機層３での電界発光による光を吸収し、膜中の蛍光体から吸収光と異なる色の光を放出することで発光色の色変換を行うものであり、一般的には蛍光体、光吸収体及びバインダーを含んで構成される。蛍光変換フィルター膜の形成は、フォトリソグラフィや印刷などの手法を利用したパターニングにより行うことができる。この場合、蛍光変換フィルター膜の材料は、微細なパターニングを形成可能なものが好ましく、また、上層（陽極層２など）の形成工程でダメージを受けにくいものが好ましい。
【００９３】
蛍光変換フィルター膜に含まれる蛍光体としては、蛍光量子収率が高いものが好ましく、また、レーザー色素のように発光素子の発光波長領域での光吸収性が高いものが好ましい。かかる蛍光体としては、例えば、ローダミン系化合物、ペリレン系化合物、シアニン系化合物、サブフタロなどを含むフタロシアニン系化合物、ナフタロイミド系化合物、縮合環炭化水素系化合物、縮合複素環系化合物、スチリル系化合物、クマリン系化合物などが挙げられる。なお、蛍光体自体の光吸収性が不十分である場合には光吸収体を併用することが好ましく、かかる光吸収体としては蛍光を消光しないものが好ましい。
【００９４】
バインダーは、蛍光を消光しないものであれば特に制限されず、公知のバインダーの中から適宜選択して用いることができる。
【００９５】
また、有機ＥＬ素子９の構成材料や蛍光変換フィルター膜が吸収し得る短波長の外光をカットするカラーフィルターを蛍光変換フィルター膜と組み合わせると、素子の耐光性や表示コントラストがさらに向上するので好ましい。
【００９６】
また、表示部１４においては、２個の陽極層２が、それぞれ有機ＥＬ素子９の３個の発光領域１３ａ〜１３ｃを通るように、基板１上及び蛍光変換フィルター膜上に相互に並列に形成されている。ここで、陽極層２は、発光領域１３ａ〜１３ｃを完全に覆わずに、発光領域１３ａ〜１３ｃそれぞれの一部が露出するように配置されている。また、陽極層２は複数（図２では２個）の有機ＥＬ素子の共通電極であり、各陽極層２の一端には後述する電力供給部８が電気的に接続されている。このようなストライプ状の陽極層２は、例えば、蛍光変換フィルター膜がパターニングされた基板１上にＩＴＯ膜を成膜した後、パターニング及びエッチング処理を行うことにより形成可能である。
【００９７】
なお、詳細は図示していないが、陽極層２を形成した後、その上にＳｉＯ２層やＡｌ２Ｏ３層などの絶縁体層を設けることが好ましい。そして、発光領域に対応する絶縁体層の領域をエッチング等により開口し、この開口部に有機層３を形成することが好ましい。
【００９８】
また、表示部１４においては、本発明にかかるビニルポリマー及び青色発光用ドーパントを含有する有機層３が、有機ＥＬ素子９の各発光領域に対応して、陽極層２を跨いで発光領域を覆うように形成されている。かかる有機層３はスピンコート法などの塗布法により好適に形成することができる。
【００９９】
また、表示部１４においては、６個の陰極層４が、有機ＥＬ素子９の発光領域に対応して有機層３上を通るように形成されている。陰極層４それぞれは複数（図２では２個）の有機ＥＬ素子の共通電極であり、各陰極層４の一端には後述するスイッチング部１０が電気的に接続されている。
【０１００】
本実施形態のようにパッシブ駆動方式の有機ＥＬディスプレイの場合には、図２に示したようにストライプ状の陽極層２とストライプ状の陰極層４とを互いに直交するように配置することが好ましい。このとき、各発光領域における陽極層２と陰極層４との交点がディスプレイの一画素に相当する。
【０１０１】
表示部１４の非発光領域には、有機ＥＬ素子９毎にスペーサー７が設けられている。このスペーサー７に封止板（図示せず）を接着することで、陰極層４側の面が封止される。
【０１０２】
図２に示した有機ＥＬディスプレイにおいては、表示部１４における表示をコントロールする駆動部１１が、陽極層２及び陰極層４に電流又は電圧を供給する電力供給部８、有機ＥＬ素子９に点滅の制御信号を送るスイッチング部１０及びこれらの制御論理回路１２を含んで構成されている。電力供給部８は陽極層２に、スイッチング部１０は陰極層４にそれぞれ電気的に接続されており、また、電力供給部８とスイッチング部１０とは制御論理回路１２を介して電気的に接続されている。表示部１４における有機ＥＬ素子９の駆動方式は特に制限されず、例えば、直流駆動、パルス駆動、交流駆動などが適用可能である。駆動の際には、直流、パルス又は交流の電流又は電圧を供給することが好ましく、印加電圧としては２〜３０Ｖ程度が好ましい。
【０１０３】
上記実施形態によれば、本発明にかかるビニルポリマー及び青色発光ドーパントを有機層３に含有せしめることで、発光領域において色純度の高い青色発光を得ることができ、またその特性を長期にわたって安定的に維持することができる。この青色発光は、青色発光領域においてはそのまま基板１側から取り出される。また、緑色発光領域及び赤色発光領域においては、それぞれ青色発光を励起光エネルギー線として蛍光変換フィルター膜中の緑色及び赤色に対応する蛍光体を励起することによって、緑色光及び赤色光が基板１側から取り出される。従って本実施形態により、輝度や色表示機能に優れ、長寿命の有機ＥＬディスプレイが実現可能となる。
【０１０４】
なお、本発明の有機ＥＬディスプレイは上記実施形態に限定されるものではなく、想定されるディスプレイ製品に必要な輝度、寿命、消費電力、コストなどを勘案して決定することができる。例えば、図２にはいわゆるパッシブ駆動方式の有機ＥＬディスプレイを示したが、本発明の有機ＥＬディスプレイは、ポリシリコンＴＦＴなどを用いたアクティブ駆動方式のフルカラーディスプレイであってもよい。
【０１０５】
また、本発明の有機ＥＬディスプレイをフルカラーディスプレイとする場合、赤、緑、青（ＲＧＢ）の三原色の発光素子を形成することによりフルカラー表示が実現されるが、フルカラー表示方式は、上記実施形態で示した色変換方式の他、ＲＧＢ三色並置方式、白色発光方式などのいずれであってもよい。ＲＧＢ三色並置方式は、ＲＧＢ三色の発光素子をそれぞれ発光させる表示方式である。また、白色発光方式は、液晶表示装置などに用いられる三色カラーフィルターにより、白色発光の波長の一部をカットしてフルカラー表示する方式である。白色発光方式及び色変換方式の場合、三色の発光素子を用意する必要はなく、発光素子の形成を簡素化でき、大面積化にも容易に対応できる。
【０１０６】
本発明の有機ＥＬディスプレイにおいては、有機ＥＬ素子の発光層に添加する発光用ドーパントを適宜選択することにより、上記のいずれのカラー表示方式であっても適用することができる。例えば、有機ＥＬ素子の有機層に青色発光用ドーパントを含有せしめて発光層とすることで、色変換方式を好ましく適用することができる。また、有機ＥＬ素子の発光層に燐光発光用ドーパントを含有せしめることで、燐光発光によるＲＧＢ三色並置方式を好ましく適用することができる。
【実施例】
【０１０７】
以下、実施例及び比較例に基づき本発明をさらに具体的に説明するが、本発明は以下の実施例に何ら限定されるものではない。
【０１０８】
（実施例１）
先ず、以下に説明する手順により、上記式（Ｉ−１−１）で表される構造単位を有するビニルポリマーを合成した。具体的には、下記反応式（Ａ−１）に表されるように、アントロンを含む溶液に４−ブロモフェニルリチウムを添加して反応させ、目的の化合物を得た。また、下記反応式（Ｂ−１）に表されるように、９−フェニルアントラセンを含む溶液に、臭素（Ｂｒ２）を添加して反応させ、さらにｎ−ブチルリチウムを添加して反応させ、目的の化合物を得た。
【０１０９】
【化５】
2005285466.tif 000008
【０１１０】
【化６】
2005285466.tif 000009
【０１１１】
次に、下記反応式（Ｃ−１）に表されるように、反応式（Ａ−１）により得られた化合物と、反応式（Ｂ−１）により得られた化合物とを反応させ、目的の化合物を得た。
【０１１２】
【化７】
2005285466.tif 000010
【０１１３】
次に、下記反応式（Ｄ−１）に表されるように、反応式（Ｃ−１）により得られた化合物を含む溶液に、臭素（Ｂｒ２）を添加して反応させ、得られた臭素化物をカラムクロマトグラフィーにより精製した。そして、得られた臭素化物を所定の溶媒に溶解し、４−ビニルフェニルボロン酸及び所定の触媒を添加して反応を行い、目的の化合物を得た。さらに、得られた化合物を含む溶液に、ラジカル重合開始剤としてベンゾイルパーオキサイド（ＢＰＯ）を含有量が１ｗｔ％となるように添加して重合反応を行い、上記式（Ｉ−１−１）で表される構造単位を有するビニルポリマーを合成した。
【０１１４】
【化８】
2005285466.tif 000011
【０１１５】
次に、このビニルポリマーの２．０ｗｔ％トルエン溶液を調製し、さらにビニルポリマー中のモノマーユニットに対して２ｗｔ％の割合でテトラフェニルブタジエンをドーパントとして添加し、発光層用塗布液とした。この溶液を用いて、有機ＥＬ素子を以下の手順で作製した。
【０１１６】
ＩＴＯ基板上に、スピンコート法によりポリエチレンジオキシチオフェン／ポリスチレンスルホン酸（ＰＥＤＯＴ／ＰＳＳ）を含む塗布液を塗布し、１８０℃にて５分間窒素中で乾燥して５０ｎｍの膜厚に成膜し、ホール輸送層を形成した。その後、上記の発光層用塗布液をホール輸送層上に塗布して１８０℃にて１時間真空乾燥し、膜厚１００ｎｍの発光層を形成した。さらに、ＬｉＦを膜厚０．６ｎｍ、Ａｌを膜厚２５０ｎｍとなるように、この順で真空蒸着して陰極とし、陰極側の面を封止して目的の有機ＥＬ素子を得た。
【０１１７】
得られた有機ＥＬ素子においては、テトラフェニルブタジエンに由来する青色発光が得られた。また、得られた有機ＥＬ素子の電流効率は、１０ｍＡ／ｃｍ２の定電流駆動時に３．５ｃｄ／Ａであった。さらに、１０ｍＡ／ｃｍ２の定電流駆動により輝度半減寿命試験を行ったところ、輝度半減寿命は９２０時間であった。
【０１１８】
（実施例２）
先ず、以下に説明する手順により、上記式（Ｉ−１−２）で表される構造単位を有するビニルポリマーを合成した。具体的には、上記反応式（Ａ−１）に表されるようにして目的の化合物を得た。また、下記反応式（Ｂ−２）に表されるように、９−ビフェニル−２−イル−アントラセンを含む溶液に、臭素（Ｂｒ２）を添加して反応させ、さらにｎ−ブチルリチウムを添加して反応させ、目的の化合物を得た。
【０１１９】
【化９】
2005285466.tif 000012
【０１２０】
次に、下記反応式（Ｃ−２）に表されるように、反応式（Ａ−１）により得られた化合物と、反応式（Ｂ−２）により得られた化合物とを反応させ、目的の化合物を得た。
【０１２１】
【化１０】
2005285466.tif 000013
【０１２２】
次に、下記反応式（Ｄ−２）に表されるように、反応式（Ｃ−２）により得られた化合物を含む溶液に、臭素（Ｂｒ２）を添加して反応させ、得られた臭素化物をカラムクロマトグラフィーにより精製した。そして、得られた臭素化物を所定の溶媒に溶解し、４−ビニルフェニルボロン酸及び所定の触媒を添加して反応を行い、目的の化合物を得た。さらに、得られた化合物を含む溶液に、ラジカル重合開始剤としてベンゾイルパーオキサイド（ＢＰＯ）を含有量が１ｗｔ％となるように添加して重合反応を行い、上記式（Ｉ−１−２）で表される構造単位を有するビニルポリマーを合成した。
【０１２３】
【化１１】
2005285466.tif 000014
【０１２４】
次に、得られたビニルポリマーを用いたこと以外は、実施例１と同様にして発光層形成用塗布液を調製した。さらに、かかる発光層形成用塗布液を用いたこと以外は、実施例１と同様にして有機ＥＬ素子を作製した。
【０１２５】
得られた有機ＥＬ素子においては、テトラフェニルブタジエンに由来する青色発光が得られた。また、得られた有機ＥＬ素子の電流効率は、１０ｍＡ／ｃｍ２の定電流駆動時に３．８ｃｄ／Ａであった。さらに、１０ｍＡ／ｃｍ２の定電流駆動により輝度半減寿命試験を行ったところ、輝度半減寿命は１１００時間であった。
【０１２６】
（比較例１）
先ず、以下に説明する手順により、上記式（Ｉ−１−１）で表される構造単位においてフェニレン基ではなく単結合により２つのアントラセン骨格が結合している目的の構造単位を有するビニルポリマーを合成した。具体的には、下記反応式（Ａ−３）に表されるように、９−フェニルアントラセンを含む溶液に、臭素（Ｂｒ２）を添加して反応させた。次に、ｎ−ブチルリチウムを添加し、さらにアントロンを添加して反応させ、目的の化合物を得た。
【０１２７】
【化１２】
2005285466.tif 000015
【０１２８】
次に、反応式（Ｃ−３）に表されるように、反応式（Ａ−３）により得られた化合物を含む溶液に純水を加え、反応後の反応液から溶媒を除去し、残留物を所定の溶媒に最溶解した後、脱水を行い、目的の化合物を得た。
【０１２９】
【化１３】
2005285466.tif 000016
【０１３０】
次に、下記反応式（Ｄ−３）に表されるように、反応式（Ｃ−３）により得られた化合物を含む溶液に、臭素（Ｂｒ２）を添加して反応させ、得られた臭素化物をカラムクロマトグラフィーにより精製した。そして、得られた臭素化物を所定の溶媒に溶解し、４−ビニルフェニルボロン酸及び所定の触媒を添加して反応を行い、目的の化合物を得た。さらに、得られた化合物を含む溶液に、ラジカル重合開始剤としてのベンゾイルパーオキサイド（ＢＰＯ）を含有量が１ｗｔ％となるように添加して重合反応を行い、目的の構造単位を有するビニルポリマーを合成した。
【０１３１】
【化１４】
2005285466.tif 000017
【０１３２】
次に、得られたビニルポリマーを用いたこと以外は、実施例１と同様にして発光層形成用塗布液を調製した。さらに、かかる発光層形成用塗布液を用いたこと以外は、実施例１と同様にして有機ＥＬ素子を作製した。
【０１３３】
得られた有機ＥＬ素子においては、テトラフェニルブタジエンに由来する青色発光が得られた。また、得られた有機ＥＬ素子の電流効率は、１０ｍＡ／ｃｍ２の定電流駆動時に３．２ｃｄ／Ａであった。さらに、１０ｍＡ／ｃｍ２の定電流駆動により輝度半減寿命試験を行ったところ、輝度半減寿命は６００時間であった。
【０１３４】
（比較例２）
先ず、以下に説明する手順により、上記式（Ｉ−１−２）で表される構造単位においてフェニレン基及び１つのアントラセン骨格のない目的の構造単位を有するビニルポリマーを合成した。具体的には、下記反応式（Ａ−４）に表されるように、アントロンを含む溶液にビフェニルリチウムを添加して反応させ、目的の化合物を得た。
【０１３５】
【化１５】
2005285466.tif 000018
【０１３６】
次に、下記反応式（Ｄ−４）に表されるように、反応式（Ａ−４）により得られた化合物を含む溶液に、臭素（Ｂｒ２）を添加して反応させ、得られた臭素化物をカラムクロマトグラフィーにより精製した。そして、得られた臭素化物を所定の溶媒に溶解し、４−ビニルフェニルボロン酸及び所定の触媒を添加して反応を行い、目的の化合物を得た。さらに、得られた化合物を含む溶液に、ラジカル重合開始剤としてのベンゾイルパーオキサイド（ＢＰＯ）を含有量が１ｗｔ％となるように添加して重合反応を行い、目的の構造単位を有するビニルポリマーを合成した。
【０１３７】
【化１６】
2005285466.tif 000019
【０１３８】
次に、得られたビニルポリマーを用いたこと以外は、実施例１と同様にして発光層形成用塗布液を調製した。さらに、かかる発光層形成用塗布液を用いたこと以外は、実施例１と同様にして有機ＥＬ素子を作製した。
【０１３９】
得られた有機ＥＬ素子においては、テトラフェニルブタジエンに由来する青色発光が得られた。また、得られた有機ＥＬ素子の電流効率は、１０ｍＡ／ｃｍ２の定電流駆動時に４．０ｃｄ／Ａであった。さらに、１０ｍＡ／ｃｍ２の定電流駆動により輝度半減寿命試験を行ったところ、輝度半減寿命は５８０時間であった。
【０１４０】
（比較例３）
先ず、以下に説明する手順により、上記式（Ｉ−１−１）で表される構造単位においてフェニレン基ではなくアントラセニレン基により２つのアントラセン骨格が結合している目的の構造単位を有するビニルポリマーを合成した。具体的には、下記反応式（Ａ−５）に表されるように、９−ブロモアントラセンから目的の化合物を得た。また、上記反応式（Ｂ−１）に表されるようにして目的の化合物を得た。
【０１４１】
【化１７】
2005285466.tif 000020
【０１４２】
次に、反応式（Ｃ−５）に表されるように、反応式（Ａ−５）により得られた化合物と、反応式（Ｂ−１）により得られた化合物とを反応させ、目的の化合物を得た。
【０１４３】
【化１８】
2005285466.tif 000021
【０１４４】
次に、下記反応式（Ｄ−５）に表されるように、反応式（Ｃ−５）により得られた化合物を含む溶液に、臭素（Ｂｒ２）を添加して反応させ、得られた臭素化物をカラムクロマトグラフィーにより精製した。そして、得られた臭素化物を所定の溶媒に溶解し、４−ビニルフェニルボロン酸及び所定の触媒を添加して反応を行い、目的の化合物を得た。さらに、得られた化合物を含む溶液に、ラジカル重合開始剤としてのベンゾイルパーオキサイド（ＢＰＯ）を含有量が１ｗｔ％となるように添加して重合反応を行い、目的の構造単位を有するビニルポリマーを合成した。
【０１４５】
【化１９】
2005285466.tif 000022
【０１４６】
次に、得られたビニルポリマーを用いたこと以外は、実施例１と同様にして発光層形成用塗布液を調製した。さらに、かかる発光層形成用塗布液を用いたこと以外は、実施例１と同様にして有機ＥＬ素子を作製した。
【０１４７】
得られた有機ＥＬ素子においては、テトラフェニルブタジエンに由来する青色発光が得られた。また、得られた有機ＥＬ素子の電流効率は、１０ｍＡ／ｃｍ２の定電流駆動時に２．３ｃｄ／Ａであった。さらに、１０ｍＡ／ｃｍ２の定電流駆動により輝度半減寿命試験を行ったところ、輝度半減寿命は３００時間であった。なお、比較例３の有機ＥＬ素子においては、発光層の結晶化が激しく膜の状態が不安定であった。
【図面の簡単な説明】
【０１４８】
【図１】本発明の有機ＥＬ素子の好適な一実施形態を示す模式断面図である。
【図２】本発明の有機ＥＬディスプレイの好適な一実施形態を示すブロック図である。
【符号の説明】
【０１４９】
１…基板、２…陽極層（第１の電極層）、３…有機層、４…陰極層（第２の電極層）、５…封止板、６…絶縁体層、７…スペーサー、８…電力供給部、９…有機ＥＬ素子、１０…スイッチング部、１１…駆動部、１２…制御論理回路、１３…発光領域、１４…表示部。
【図１】
2005285466.tif 000027
【図２】
2005285466.tif 000028